(57)【要約】  垂直力を与えたときに層間が滑らず、可撓性であって、特に操作性の高いハンドカバーとして使用するのによく適している、多層物品が提供される。
2008527197.tif 000002
【特許請求の範囲】
【請求項１】
少なくとも２つの層と、該少なくとも２つの層の間に介在して、層間滑りを低減しかつ該少なくとも２つの層のみの剛性と比較して追加された剛性が４５０パーセント未満である可撓性物品を形成する、耐滑性組成物とを含む、可撓性物品。
【請求項２】
少なくとも２つの層と、該少なくとも２つの層の間に介在して、層間滑りを低減しかつ全剛性が８６０グラム未満である可撓性物品を形成する、耐滑性組成物とを含む、可撓性物品。
【請求項３】
前記耐滑性組成物が、その耐滑性フィルムを前記層の少なくとも１つに取り付ける感圧接着剤によって、前記少なくとも２つの層の間に介在している、請求項１又は２のいずれかに記載の可撓性物品。
【請求項４】
前記物品が手袋である、請求項１又は２のいずれかに記載の物品。
【請求項５】
外部シェル層と、防水性内部層と、それらの層間に介在して、該外部シェル層及び該防水性内部層に追加する剛性が４５０パーセント未満である、耐滑性組成物とから構成される、防水性手袋。
【請求項６】
外部シェル層と、防水性内部層と、それらの層間に介在して、全剛性が８６０グラム未満の可撓性物品を形成する、耐滑性組成物とから構成される、防水性手袋。
【請求項７】
前記防水性内部層が通気性である、請求項５又は６のいずれかに記載の防水性手袋。
【請求項８】
前記耐滑性組成物の厚さが３．１８ミリメートル以下である、請求項５又は６のいずれかに記載の防水通気性手袋。
【請求項９】
前記耐滑性組成物の厚さが１ミリメートル未満である、請求項５又は６のいずれかに記載の防水通気性手袋。
【請求項１０】
前記耐滑性組成物が、前記手袋の近位表面積の半分未満を覆う、請求項５又は６のいずれかに記載の防水通気性手袋。
【請求項１１】
前記耐滑性組成物がフォームである、請求項５又は６のいずれかに記載の手袋。
【請求項１２】
前記耐滑性組成物が、外部シェルの内側の近位面に取り付けられている、請求項５又は６のいずれかに記載の防水性手袋。
【請求項１３】
前記耐滑性組成物がエラストマーから構成される、請求項５又は６のいずれかに記載の手袋。
【請求項１４】
前記エラストマーが、可塑剤非含有ポリエーテルブロックアミドである、請求項１３に記載の手袋。
【請求項１５】
外部シェル層と、防水性フィルムを含む第１の内部層と、布地を含む第２の内部層とから構成される防水通気性手袋であって、可塑剤非含有熱可塑性エラストマーの複数の小片が、感圧接着剤によって該外部シェル層の内側表面及びその布地層の外側表面に取り付けられている、防水通気性手袋。
【請求項１６】
前記外部シェル層が、革及び布地複合体を含み、前記防水性フィルム層が、微孔質ポリマー層及び熱可塑性ポリマー層を含む非布地材料である、請求項１５に記載の防水通気性手袋。
【請求項１７】
前記可塑剤非含有熱可塑性エラストマーが、層間滑りを低減するが、手袋の剛性を４５０％を超えて増加しない、請求項１５に記載の防水通気性手袋。
【請求項１８】
前記可塑剤非含有熱可塑性エラストマーが、層間滑りを低減し、全剛性が８６０グラム未満の可撓性物品を形成する、請求項１５に記載の防水通気性手袋。
【発明の詳細な説明】
【技術分野】
【０００１】
本発明は、耐滑性材料が層間に介在して層間滑りが低減した多層物品に関する。
【背景技術】
【０００２】
多くの衣料品は、様々な機能を提供する複数の層を使用する。例えば、複数の層が使用されることの多い衣服として、ハンドカバー及びフットカバーのような手足のカバーが挙げられる。複数の層を一緒に組み立てると、それらの層のいずれか一層のみによって実現されるであろう機能よりも優れた機能が複数の層によって提供される。一般的な種類の層として、シェル層と呼ばれることの多い外部層や、裏地、断熱フィルム、クッションフィルム又は保護バリアフィルムを含む内部層が挙げられる。様々な種類の複数の内部層を使用してもよいことが多い。
【０００３】
複数の層を使用することの重大な欠点とは、それらの層が使用中に互いに滑って動く傾向があることである。例えば、多層手袋の着用者が手全体で対象物をしっかりと握るとき、シェル層の外側部分のみがその対象物と接触する。複数の層から構成される手袋においては、握る動作によって層間に何らかの相対的な動きが引き起こされる。この滑りのせいで、望ましくない感触が生じて対象物の確実な制御を欠くことになる。これらの層が互いに滑る状態であると、指及び指先において望まれる微妙な制御が損なわれる。多くの用途において、微妙な指の操作性は、工具、個人用エレクトロニクス装置、兵器の使用、又は小さい対象物の操作を含む、必要な作業を行うのに重要である。手袋のようなハンドカバーで層間滑りがあると、手袋を着用して作業を下手に行うか、あるいは手袋の保護価値を使用者が失ってしまう場合となるが手袋を脱いで作業を行うことのいずれかを、使用者が選択せざるをえないといった、望ましくない状況を招く。
【０００４】
層間が滑る状態であることのさらなる欠点は、層間でかなりの摩擦が生じて、これらの層を損傷しうることである。この摩擦による損傷は、手袋の目的の性能を損ない、手袋の耐久性に悪影響を及ぼし、そして使用可能寿命を短くする場合がある。
【０００５】
層間滑りを防止する一般的な解決方法の１つは、接着剤を使用して層を接着することである。この接着剤による接着は層間の滑りをなくすものの、得られる接着された複合体の剛性は非常に増加する。このような剛性の増加は、手袋の操作性に悪影響を及ぼし、さらには手の疲労が増加する結果となる。その上、層間の接着点は使用中の応力集中点となりうる。これらの層を互いに滑らせて動かそうとすると、曲げている最中にかなりのせん断力がこれらの接着点を反対方向に引っ張る場合がある。これらの応力集中点のせいで、接着点が手袋を引き離して潜在的に手袋を損傷する場合がある。このことは、保護フィルムが手袋内部に使用されている場合、特に性能に有害となりうる。これらのフィルムの損傷により、手袋の性能が非常に劣化する可能性がある。
【０００６】
物品における耐滑性を高めることが望まれている。例えば、米国特許第５４４２８１８号には、半透過性膜層と布地材料層とを滑り防止性及び半透過性であるように接合した、内部裏地構造体が記載されている。様々な層を互いに接合することによって、ある種の補強がもたらされるため、寸法安定性が増大して、裏地のようないくつかの用途に有利である。米国特許第５９４８７０７号には、非滑り性を有する、防水性・水蒸気透過性の布帛積層材料が記載されている。その材料には、布帛層に積層された防水性・水蒸気透過性のフィルム又は膜が含まれており、エラストマー材料の不連続コーティングが、一般に着用者に向かう面となるフィルム又は膜の面の摩擦係数を実質的に増加することによって非滑り性を提供する。米国特許第５３０２４４０号には、ハンドルグリップのような接触表面用のポリマーコーティング、及びそのような表面を被覆する方法が記載されている。コーティングは、連続か不連続のいずれかであるように接触表面に適用可能である。米国特許第５５１１２４８号には、重要な圧力点で手袋デザインの外側に組み込まれている熱可塑性ポリウレタンフィルムパネルを利用した、耐滑性手袋が記載されている。耐滑性パネルは、手袋の手のひら及び指に別途取り付けてもよく、手で持つスポーツ用具と一体化した部分として作ってもよい。米国特許第５２４４７１６号には、液体水の浸透には抵抗性であるが水蒸気透過性である第１のフィルム層を含み、水蒸気透過性で伸長可能なシート材料の第２層に、その第１のフィルム層が分離した複数の固定位置で接着されている、伸長可能な複合材料が記載されている。２つの層間の接着は、伸長荷重がゼロの状態で平坦な表面にこの複合材料を置いたときに、第２層が実質的に平坦であって第１層にしわが寄っているようなものである。
【発明の開示】
【発明が解決しようとする課題】
【０００７】
しかしながら、層間が滑らず、可撓性であって、操作性の高いハンドカバーとして使用するのに特によく適している、多層物品を提供するといった長年にわたる要望に取り組みかつそれを実現するのは本発明だけである。さらに有利なことに、本発明の物品は応力集中又は層間摩擦に起因した耐久性の低下がない。
【課題を解決するための手段】
【０００８】
本発明の目的は、少なくとも２つの層と、その少なくとも２つの層の間に介在する耐滑性組成物とを含む、可撓性物品を提供することである。耐滑性組成物は、層間滑りを低減し、その少なくとも２つの層のみの剛性と比較して追加された剛性が４５０パーセント未満である可撓性物品を形成する。
【０００９】
本発明の他の目的は、少なくとも２つの層と、その少なくとも２つの層の間に介在して、層間滑りを低減しかつ全剛性が８６０グラム未満である可撓性物品を形成する、耐滑性組成物とを含む可撓性物品を提供することである。
【００１０】
本発明のさらに別の目的は、外部シェル層と、防水性内部層と、それらの層間に介在する耐滑性組成物とから構成される、防水性手袋形状の可撓性物品を提供することである。耐滑性組成物を追加することによって、外部シェル層及び防水性内部層に追加される剛性は４５０パーセント未満である。
【発明を実施するための最良の形態】
【００１１】
本発明は、少なくとも２つの層、すなわち、外部又は外側シェル層と少なくとも１つの内部層とを有する可撓性物品を提供し、そこでは耐滑性組成物が層間に介在している。「介在する」とは、耐滑性組成物が、接着された状態、又は非接着状態のいずれかで、層間に配置されていることを意味する。本発明の可撓性物品は、任意の所望の形状に成形されていてよく、以下に限定されないが、手足のカバー、手袋、手袋システム、ハンドカバー、フットカバー、靴、上着、コート、ジャケット、シャツ、パンツ、帽子及び他の任意の適当な物品が挙げられる。本発明の可撓性物品は、その物品に垂直力が加えられていないときは物品の層間の相対的な動きを事実上制限しないが、垂直力が与えられている間は層間滑りを低減する。
【００１２】
図１は、外部シェル層１０と接触する耐滑性組成物の横断面を描く、拡大透視図である。この図において、感圧接着剤（ＰＳＡ）１６は、耐滑性組成物を外部シェル材料に接着するために使用した。耐滑性組成物２４は層の層間滑りを低減する。耐滑性組成物は、多層物品の層間に介在させることができ、以下に規定する「静摩擦力試験」のパラメータによって決定されるように、垂直力を与えた際に最大で５５ｇ／ｃｍ2のせん断力の層間滑りを防止する、任意の組成物である。本発明の目的のため、静摩擦力の結果は、代表的な物品の層材料とｅＰＴＦＥとの間で「静摩擦力試験」を用いて測定される。耐滑性組成物は、接着状態又は非接着状態のいずれかで、介在させることができる。
【００１３】
本発明の外部シェル層は、革、布帛、布地の単一層、又は積層した層のいずれかを含んでもよい。布地層には、以下に限られないが、合成繊維、天然繊維、又は合成繊維と天然繊維との混紡を使用した、織物、編物又は不織物の材料が含まれる。積層した層を、以下に限られないが、少なくとも１つの布地層を含む、複数の材料から構成してもよい。積層した層には、好ましくはｅＰＴＦＥの、フィルム又は膜が含まれてもよい。本明細書で使用する「ｅＰＴＦＥ」は、ポリテトラフルオロエチレン（ＰＴＦＥ）のフィブリルによって相互連結したＰＴＦＥのノードが存在するＰＴＦＥの微孔質構造を含む、通常は膜形状の延伸ポリテトラフルオロエチレンを表すために使用する。延伸ＰＴＦＥの基本構造及び特性は、米国特許第３９５３５６６号、第３９６２１５３号、第４０９６２２７号、及び第４１８７３９０号（これら全てを参照することにより本明細書の一部とする）を含む、数多くの文献に記載されている。ｅＰＴＦＥフィルムは本質的に疎水性であり、このフィルムは気体及び水蒸気を通過させることが可能である一方で、液体水の進入及び通過に対しては抵抗する。耐滑性組成物は、エラストマーから構成されることが好ましい。適したエラストマーとして、以下に限られないが、ポリエーテルブロックアミド、ポリウレタンフォーム、ポリウレタンフィルム、シリコーン、ポリウレタン、及びポリ塩化ビニルが挙げられる。耐滑性組成物は、ドット、パッチ、分離したコーティング、又は物品の層間に吊された層として使用可能である。好ましい実施態様では、エラストマーは、販売元がＡｒｋｅｍａ，  Ｐｈｉｌａｄｅｌｐｈｉａ，  Ｐｅｎｎｓｙｌｖａｎｉａである、商品名ＰＥＢＡＸ（登録商標）で市販されているもののような、可塑剤非含有ポリエーテルブロックアミドである。
【００１４】
ある実施態様では、本発明の可撓性物品は、少なくとも２つの層と、その少なくとも２つの層の間に介在する耐滑性組成物とを含む。耐滑性組成物は、その少なくとも２つの層の間の層間滑りを低減し、耐滑性組成物を含まない場合の少なくとも２つの層の剛性と比較して、追加された剛性が４５０パーセント未満である可撓性物品を形成する。
【００１５】
他の実施態様では、本発明の可撓性物品は、少なくとも２つの層と、その少なくとも２つの層の間に介在して、層間滑りを低減しかつ耐滑性組成物及び物品の層の全剛性が８６０グラム未満である可撓性物品を形成する、耐滑性組成物とを含む。
【００１６】
図２には、手袋の外部シェル層あるいは内部層における、耐滑性組成物の適用位置の説明図を示す。本発明の耐滑性組成物は、物品の使用中に複数の層を一緒に押し付けたときに生じる層間滑りを制限し、操作性及び触覚性の維持を可能にする。「操作性（dexterity）」とは、手によって難しい動作を素早く巧みに行う、あるいは迅速な操作を容易にするための能力を指す。操作性の高い（dexterous）手袋は、手袋を外すことを必要とせずに、難しい動作を行う能力を提供する。一方で、「触覚性（tactility）」とは、感じるか又は触られるための能力、及び触覚刺激に対する応答性を指す。例えば、触覚性の手袋は指先の感触および制御を可能にする。
【００１７】
図２から明らかなように、層間滑りを防ぐために、少なくとも垂直の握る力が掛かりそうな分離した位置に、耐滑性組成物２４を接着することが望ましい。与えられたせん断力が、本明細書で後述する「静摩擦力試験」によって測定した、材料層間の静摩擦力よりも大きいときに滑りが生じる。本発明の耐滑性組成物は、本明細書で後ほど規定する「静摩擦力試験」を用いて、最大で５５ｇ／ｃｍ2のせん断力、好ましくは最大で８３ｇ／ｃｍ2のせん断力の層間滑りを防止する。握っている最中に垂直力が存在しない場合は、「静摩擦力試験」を用いた例４に示されるような０．８ｇ／ｃｍ2以上のせん断力、及び０．１ｇ／ｃｍ2の垂直力において、複数の層が互いに滑って動くことが可能である。
【００１８】
物品に耐滑性組成物を使用する場合、物品に生じる追加の剛性は最小量であることが好ましい。本明細書で後ほど規定する「剛性試験」は、例５及び６に示すように、層状集合体の剛性を測定するために使用した。層の剛性の増加量は、層間に使用する耐滑性組成物の種類に対して様々である。物品に嵩を導入しないように、耐滑性組成物が可能な限り薄いことが望ましい。耐滑性組成物の厚さは３．１８ｍｍ未満であることが好ましいが、耐滑性組成物の厚さは１ｍｍ未満であることがさらに好ましい。
【００１９】
本発明の物品に使用する複数の層は、様々な目的に供するために様々な材料から構成されてよい。多くの用途において、挿入体層は防水性保護を実現するために使用されるフィルムである。様々な種類のポリマーフィルムもこの目的のために使用でき、以下に限られないが、ｅＰＴＦＥ、ポリオレフィン、ラテックス、天然ゴム、ポリイソプレン、ニトリル、ポリウレタン、アクリル、ポリメチルメタクリレート、及びポリエステルフィルムが挙げられる。ある好ましい実施態様では、挿入体層は、微孔質ポリマー層及び熱可塑性ポリマー層を含む防水通気性フィルムである。
【００２０】
本発明を規定する目的で、代表的な層材料とｅＰＴＦＥとの間の静摩擦力を、本明細書で後ほど規定する「静摩擦力試験」を用いて測定する。ｅＰＴＦＥの摩擦係数が低いことから、他の材料の摩擦特性を比較するための対照として使用するのに良好な基材として、ｅＰＴＦＥを選択する。ｅＰＴＦＥと他の任意の材料との間の静摩擦力は、ｅＰＴＦＥの特性に起因して低いと予想される。ｅＰＴＦＥとの静摩擦力が５５ｇ／ｃｍ2以上である材料を、典型的な手袋層の間の層間滑りを効果的に低減するものと見なす。ｅＰＴＦＥとの静摩擦力が５５ｇ／ｃｍ2未満である材料を、許容できない層間滑りを示すものと見なす。材料とｅＰＴＦＥとの間の静摩擦力が８３ｇ／ｃｍ2より大きいことが好ましい。
【００２１】
図２では、手袋層に耐滑性組成物を配置する位置を示したが、図３Ａ〜３Ｄでは、層間に介在する耐滑性組成物の層構成を横断面で示す。多層物品は、少なくとも２つの層、すなわち外部シェル層１０及び少なくとも１つの内部層１４を含む。外部シェル層は、布地、革、合成皮革、積層体又は他の適当な材料を含んでもよい。内部層は、バリア、防水通気性フィルム、積層体又は布地層を含んでもよい。外部シェル層１０は、外部シェル層の外側面１１と外部シェル層の内側面１２とを有する。外部シェル層の内側面１２は、層状物品の内部層と接触する（この図では、内部層は挿入体層である）。バリア又は挿入体層４４、裏地層３６、及び／又は断熱層（不図示）のような、複数の内部層が層状物品に存在してもよい。「挿入体」とは、使用者にバリア保護を提供する、継ぎ合わせた物品又は継ぎ目のない物品を指す。例えば、挿入体は、物品における特性、以下に限られないが、防水性、通気性、毒物汚染の防止、非毒性流体の皮膚汚染の防止、又は他の望ましい特性などの特性を維持可能にするか、あるいは存在可能にする。挿入体の例は手袋層であって、この手袋層は、外部シェルと着用者の手との間に配置されて着用者の手を保護する。
【００２２】
挿入体層は防水性バリア材料を含んでもよい。挿入体は１つの層であってもよく、多層構造体であってもよい。挿入体層４４が層状物品に存在する場合、この挿入体層４４は、挿入体層の内側面４５及び挿入体層の外側面４３を有する。挿入体層の内側面４５は、物品の使用者又は着用者に近接する面である。内部裏地３６は、内部裏地の内側面３７及び内部裏地の外側面３８を有する。内部裏地層の内側面３７は、物品の着用者に近接する面である。内部裏地層３６は、複数層の複合体を含んでもよく、必要に応じて断熱体を含んでもよい。断熱体は、内部裏地層の他の材料に接着されてもされなくてもよい。
【００２３】
耐滑性組成物２４は、様々な構成で物品の層間に介在させてよい。例えば、図３Ａに示すように、耐滑性組成物２４を、外部シェル層１０の内側面へ少なくとも１つの面で接着してもよい。図３Ｂに示すように、耐滑性組成物２４の非接着面が圧力を与えた際に物品層の対向する表面と接触するように、耐滑性組成物２４を挿入体層４４の外側面へ接着してもよい。図３Ｃに示すように、耐滑性組成物２４を、物品の挿入体層４４と物品の内部裏地の外側面との間に同じように介在させてもよい。図３Ｄは、ある層の外側表面に接着した耐滑性組成物２４が、圧力を与えた際に隣接層の内側表面上の耐滑性組成物２４と接触するように、組にして対向させた２つの層の表面に接着した耐滑性組成物２４を示す。図３Ａ、３Ｂ、及び３Ｄでは、耐滑性組成物２４を、多層物品の少なくとも１つの表面に接着したものとして説明したが、耐滑性組成物２４が、物品層の間で接着されていない、あるいは「吊された裏地（hung-liner）」の状態で存在していてもよいことに注意しなければならない。図３Ａ〜３Ｄに示すように、層を２つより多く含む多層物品においては、他の層に対するある層の層間滑りを防ぐために、耐滑性組成物２４を任意の層又は全ての層に取り付けてもよい。代わりに、他の物品層に対するある物品層の層間滑りを防ぐために、取り付けられていない単独の耐滑性組成物層として、耐滑性組成物２４を物品層の間に介在させてもよい。本発明により定義される耐滑性組成物２４の配置については様々な変形が存在し、全てのそのような変形は本明細書で明示されないが、本発明の範囲内に含まれることが意図されている。
【００２４】
本発明物は、外部シェル層１０と、防水通気性フィルムを含む挿入体層４４と、布地を含む内部裏地層３６とから構成される防水性手袋の形状にしてもよい。この実施態様では、可塑剤非含有熱可塑性エラストマーを含む耐滑性組成物２４の複数の小片が、接着剤を用いて分離した位置で、外部シェル層１０の内側表面及び内部裏地層の外側面３８に取り付けてある。外部シェル層の内側表面に耐滑性組成物を取り付けるのに適した接着剤として、感圧接着剤又は他の任意の適当な接着剤もしくは固定手段が挙げられる。防水性層は通気性であることが好ましい。「通気性」とは、材料の水蒸気透過率（ＭＶＴＲ）が少なくとも約１０００（ｇ／（ｍ2・２４時間））であることを指す。好ましい実施態様では、防水性手袋は、厚さが３．１８ミリメートル未満、さらに好ましくは厚さが１ミリメートル未満の耐滑性組成物を含む。耐滑性組成物は、手袋の近位側又は手のひら側の全表面積の５０％未満、好ましくは２５％未満を覆うことが好ましい。このことは、耐滑性組成物を用いて近位領域の全体を閉塞すると個々の外部シェル層及び内部層よりもＭＶＴＲの結果が低くなり、そのことによって性能が損なわれる、通気性ハンドカバーの場合に特に望ましい。
【００２５】
さらに、物品が化学保護を必要とする場合は挿入層を使用してもよく、この挿入層に、エチレンビニルアルコール、ポリ塩化ビニリデン、ポリ（エチレン−クロロトリフルオロエチレン）、高密度ポリエチレン、ポリプロピレンもしくはポリエチレンテレフタレートのような様々な耐透過性材料、又は活性炭もしくは所望用途に適した他の材料のような吸着化合物を含んでなる積層体を含む、様々な保護材料を使用してもよい。好ましい保護フィルムはポリテトラフルオロエチレン（ＰＴＦＥ）から構成され、延伸ポリテトラフルオロエチレン（ｅＰＴＦＥ）から構成されることがより好ましい。最も好ましいポリマーフィルムは防水通気性である。
【００２６】
本発明で使用する材料の特性及び性質は、他に示した場合を除き、以下に記載する試験法を用いて評価する。
【００２７】
材料の水蒸気透過率（ＭＶＴＲ）試験：材料の通気性を測定するため、表題が「Ｔｅｓｔ  Ｍｅｔｈｏｄ  ｆｏｒ  Ｗａｔｅｒ  Ｖａｐｏｒ  Ｔｒａｎｓｍｉｓｓｉｏｎ  ｏｆ  Ｍａｔｅｒｉａｌｓ」であるＡＳＴＭ試験法Ｅ９６を使用した。詳細には、試験サンプルの上方２インチで測定したときの自由空気流速度を５５０±５０フィート／分（ｆｐｍ）とした、反転カップ法を使用した。空気流は、他の任意の表面から少なくとも２インチ離れたところで測定した。試験を２時間行い、試験の開始時及び完了時のみ質量測定を行って結果を得た。
【００２８】
防水性試験：ＡＳＴＭ試験法Ｄ７５１手順Ｂに、防水性について使用される試験が記載されている。この試験では、サンプルを拘束し、少なくとも０．７ポンド／平方インチの固定された水圧ヘッドを適用して、少なくとも３分間保持した。試験領域内部のどこかで１滴以上出現することを漏れと定義した場合に、３分後に漏れがなければ合格である。
【００２９】
防水性は以下のように防水性試験を行うことによって測定する。材料又は複合体（あるいは継ぎ合わせた平らな材料又は複合体）を、水の進入圧が低い攻撃である、変更したスーター試験装置を用いて防水性について試験する。クランプ留めした配置で２つのゴムガスケットにより密閉した直径約４．２５インチのサンプル領域に対して、水を押し付ける。サンプルは大気条件に開放されており、作業者に見える状態である。サンプルへの水圧を、適当なゲージによって表示させてインラインバルブで調節しながら、貯水タンクに接続したポンプによって約１ｐｓｉまで増加する。試験サンプルは斜めにし、サンプルの下部表面に対して空気ではなく水が確実に接触するように、水を再循環する。サンプルの上部表面を、サンプルを通って押し出される水が出現するかについて、目視で３分間観察する。表面に見られる液体の水を漏れと解釈する。合格又は防水等級は、３分間のうちに目に見える液体の水がなかった場合に与えられる。この試験に合格することが、本明細書で使用する「防水性」の定義である。
【００３０】
静摩擦力試験：表題が「Ｓｔａｎｄａｒｄ  Ｔｅｓｔ  Ｍｅｔｈｏｄ  ｆｏｒ  Ｓｔａｔｉｃ  ａｎｄ  Ｋｉｎｅｔｉｃ  Ｃｏｅｆｆｉｃｉｅｎｔ  ｏｆ  Ｆｒｉｃｔｉｏｎ  ｏｆ  Ｐｌａｓｔｉｃ  Ｆｉｌｍ  ａｎｄ  Ｓｈｅｅｔｉｎｇ」であるＡＳＴＭ試験法Ｄ１８９４−０１を、参照することにより本明細書の一部とし、材料間の静摩擦力を測定するために使用した。ＡＳＴＭ試験法Ｄ１８９４−０１を本明細書では、耐滑性を測定するための「静摩擦力試験」と呼ぶ。
【００３１】
詳細には、この規格の図１（ａ）に示されているような、定速度チェーン駆動システムを用いる方法Ａを使用した。他に記載のない限り、試験中に垂直力を６１ｇ／ｃｍ2に増加するために、そり（sled）の上部に重りを載せた。６１ｇ／ｃｍ2の垂直力は、物体を握ったときに働く力を表すために選択する。この値は、Ｐｒｏｃｅｅｄｉｎｇｓ  ｏｆ  ｔｈｅ  Ｈｕｍａｎ  Ｆａｃｔｏｒｓ  Ｓｏｃｉｅｔｙ  ３６ｔｈ  Ａｎｎｕａｌ  Ｍｅｅｔｉｎｇ  １９９２で報告された、Ｐｅｎｎｓｙｌｖａｎｉａ  Ｓｔａｔｅ  ＵｎｉｖｅｒｓｉｔｙのＭｙｕｎｇ  Ｈｗａｎ  Ｙｕｎ、Ｋｅｎｔａｒｏ  Ｋｏｔａｎｉ、Ｄａｒｉｎ  Ｅｌｌｉｓによる、「Ｕｓｉｎｇ  Ｆｏｒｃｅ  Ｓｅｎｓｉｔｉｖｅ  Ｒｅｓｉｓｔｏｒｓ  ｔｏ  Ｅｖａｌｕａｔｅ  Ｈａｎｄ  Ｔｏｏｌ  Ｇｒｉｐ  Ｄｅｓｉｇｎ」のデータから得た。そこに記載されているように、そりを元々のそりと同じ長さ及び幅の４グラムのアルミニウムシートと置き換えることによって、０．１ｇ／ｃｍ2の垂直力を与えた。０．１ｇ／ｃｍ2の垂直力は握る力が存在しないことを表す。報告する静摩擦力は、静摩擦係数と垂直力との積である。少なくとも３回の試験の平均を、各材料の組み合わせについて報告する。
【００３２】
剛性試験：表題が「Ｓｔａｎｄａｒｄ  Ｔｅｓｔ  Ｍｅｔｈｏｄ  ｆｏｒ  Ｓｔｉｆｆｎｅｓｓ  ｏｆ  Ｆａｂｒｉｃ  ｂｙ  ｔｈｅ  Ｂｌａｄｅ／Ｓｌｏｔ  Ｍｅｔｈｏｄ」であるＡＳＴＭ試験法Ｄ６８２８を、参照することにより本明細書の一部とし、層状集合体の剛性を測定するために使用した。ＡＳＴＭ試験法Ｄ６８２８を本明細書では「剛性試験」と呼ぶ。この方法には、特定のすき間又はスロットを横切って平らな４インチ×４インチの材料を置き、次にブレードを材料の上に押し付けて、すき間を通してその材料を強制的に動かすことが含まれる。本発明を説明する目的のため、他に記載のない限り、以下の試験パラメータを使用する。（例６についてはスロット幅を変化させたことを除き）スロット幅を０．２５インチに維持する。全剛性が４００未満の複合体については、１００グラムの梁（beam）を使用した。全剛性が４００を超える複合体については、１０００グラムの梁を使用した。使用した装置は、Ｔｈｗｉｎｇ−Ａｌｂｅｒｔ  Ｉｎｓｔｒｕｍｅｎｔ  Ｃｏｍｐａｎｙ  ｍｏｄｅｌ  ＃２１  １−５−１０であった。各複合体について個別の測定を４回行い、４回の測定の全剛性をグラムで報告する。
【００３３】
明示的に説明されてはいないが、本明細書に開示した教示に従って具現化される、多数の変形は、当業者であれば予想可能である。以下の例は、本発明をさらに説明することを意図しており、本発明を限定するものではない。
【実施例】
【００３４】
例１：この例で試験した耐滑性組成物はＰＥＢＡＸ（登録商標）樹脂であり、Ａｒｋｅｍａ，  Ｐｈｉｌａｄｅｌｐｈｉａ，  Ｐｅｎｎｓｙｌｖａｎｉａ（元Ａｔｏｆｉｎａ  Ｃｈｅｍｉｃａｌｓ）の製品である。ＰＥＢＡＸ（登録商標）２５３３の押出シートの厚さはおよそ０．０２５４ｍｍであることが試験して分かった。厚さがおよそ０．１５２ｍｍのアクリル感圧接着剤（ＰＳＡ）を、ＰＥＢＡＸ（登録商標）２５３３に圧着し、およそ２２．２ｍｍ幅の細長い小片にスリットした。これらの細長い小片を長さおよそ２５ｍｍに切断した。これらの部品のＰＳＡ面を、分離した位置でゴートスキンの革手袋シェルの内側面に適用し、部品のＰＥＢＡＸ（登録商標）面を革シェルの外側表面と反対に向けた。
【００３５】
Ｗ．Ｌ．  Ｇｏｒｅ  ＆  Ａｓｓｏｃｉａｔｅｓから品番３４６４６９で市販されている、防水通気性手袋挿入体を使用した。シェル及び裏地材料の両方に取り付けたＰＥＢＡＸ（登録商標）層を、防水通気性挿入体の不織物層に向けて配置した。防水通気性手袋挿入体を、接着テープのタブを用いてシェル及び裏地に取り付けた。
【００３６】
多層手袋システムの典型的な層状集合体の横断面を図３に示す。以下の表に示すように、革と防水通気性挿入体の不織物層との間にＰＥＢＡＸ（登録商標）を組み込むと、本明細書で規定する静摩擦力試験を用いたときの２つの層間の静摩擦力が、４６ｇ／ｃｍ2から８５ｇ／ｃｍ2へと増加する。この静摩擦力の増加（４６ｇ／ｃｍ2から８５ｇ／ｃｍ2）は、層間滑りを効果的に低減することにより、優れたグリップ性及び操作性を可能にする手袋構造体をもたらすと考えられた。
【００３７】
【表１】
2008527197.tif 000003
【００３８】
例２：ＰＥＢＡＸ（登録商標）材料を、感圧接着剤を用いて防水通気性挿入体層の外側表面に接着したこと以外は、例１と同じである。以下の表から分かるように、静摩擦力試験を用いたときの静摩擦力は４６ｇ／ｃｍ2から５２ｇ／ｃｍ2へと増加した。
【００３９】
【表２】
2008527197.tif 000004
【００４０】
この静摩擦力の増加（４６ｇ／ｃｍ2から５２ｇ／ｍ2）は小さいものの、層間滑りを非常に低減して、優れたグリップ性及び操作性を可能にする手袋構造体をもたらすと考えられた。
【００４１】
例３：ＰＥＢＡＸ（登録商標）をＰＳＡで裏打ちせずに層間に吊したことを除き、例１と同じである。このようにすると、ＰＥＢＡＸ（登録商標）とシェル材料との間の摩擦力が例２で得られたものと同じであり、ＰＥＢＡＸ（登録商標）と保護フィルム材料との間の摩擦力が例１で得られたものと同じになる。
【００４２】
例４：層の全表面にわたって層を接着するために接着剤を使用することは、手袋について知られたやり方である。この接着により握っている間の層間の滑りは軽減されるが、非接着状態の同様の層と比較して、接着された層は非常に大きい剛性の複合体を作る。この剛性は、屈曲中に複合体が曲げられた場合に、接着された層が互いに滑り動くことができないことに起因する。そのため層は全て一緒に曲げられなければならず、その結果、複合体の曲げる力は個々の層の曲げる力の合計より大きくなる。
【００４３】
接着した層の剛性を評価するため、感圧接着剤を使用して複合体の層を接着する。使用した接着剤は、３Ｍ  Ｃｏｒｐｏｒａｔｉｏｎ（Ｓｔ．  Ｐａｕｌ，  Ｍｉｎｎｅｓｏｔａ）から市販されており、それらの固有剛性が低いことから選択した。従って、大半の接着剤は、この例で使用した接着剤よりも複合体の剛性をさらに増加させると思われる。これらの層状複合体の静摩擦力の値は、そりを寸法が２．５インチ×２．５インチである４グラムのアルミニウムシートと置き換えたことを除いて、静摩擦力試験を用いて測定した。静摩擦力の試験前に、アルミニウムシートに重りを載せて６１ｇ／ｃｍ2の垂直力を働かせた。次に、試験中の垂直力が０．１ｇ／ｃｍ2となるように、重りを取り除いた。この手順を、層状複合体において、あらかじめ握る力を１回働かせて解放することを模擬するための前調製工程として行った。次に、手袋の中で握っていないときに層が滑り動くことが可能であるかを模擬するため、０．１ｇ／ｃｍ2の垂直力を用い、静摩擦力試験を用いて静摩擦力を測定した。結果を下に示す。
【００４４】
【表３】
2008527197.tif 000005
【００４５】
接着剤で接着した集合体の耐滑性は、垂直力を与えない場合でも依然として高く、実際のところ、垂直力が存在する場合であればＰＥＢＡＸ（登録商標）材料よりも非常に高い。
【００４６】
例５：
【表４】
2008527197.tif 000006
【００４７】
この表では、２層の複合体について、本明細書で規定した剛性試験を用いて剛性を比較したことが示され、層間滑りをなくすために層を接着した場合の欠点が示されている。サンプル１及び５の集合体は、層間に耐滑性材料が存在しない対照材料であった。接着剤を用いた場合と本発明の耐滑性組成物を用いた場合とを比較するために、試験材料の剛性の測定値を対照材料の剛性の測定値で割って１００倍して、剛性における百分率増加量を計算し、パーセントとして報告した。
【００４８】
試験サンプル１〜４で使用した３層不織物材料は、Ｗ．Ｌ．  Ｇｏｒｅ  ＆  Ａｓｓｏｃｉａｔｅｓの品番３４６４６９の手袋挿入体に使用されている材料を含んでいた。試験サンプル５〜８で使用した防水通気性フィルムは、米国特許第４８１４４１２号に記載した材料を含んでいた。試験サンプル１〜８で使用したナイロン織物シェル材料は、Ｓｐａｒｔａｎｂｕｒｇ，  ＳＣにある、Ｍｉｌｌｉｋｅｎ  ＆  Ｃｏｍｐａｎｙから市販されている、重さ２．９オンス／平方ヤードの無地のナイロン織物シェル布帛である。
【００４９】
試験サンプル２と３及び６と７の層状複合体は、本発明の耐滑性組成物を使用しており、剛性の増加量が、ＰＳＡ接着剤のみを使用した複合体と比べて非常に少ない。
【００５０】
例６：手袋材料の層状複合体を作製し、複合体の剛性について試験した。層状複合体は、シェル材料、挿入体材料及び内部裏地材料から構成されていた。シェル材料には、２１．６オンス／平方ヤードの革と、２．８オンス／平方ヤードのナイロン編物とが含まれていた。いくつかの層状複合体については、耐滑性組成物をシェル材料の内側面及び裏地材料の外側面に取り付けた。この耐滑性組成物は、アクリル感圧接着剤を用いてシェル材料及び裏地材料に取り付けられた、厚さ０．０２５４ｍｍのＰＥＢＡＸ（登録商標）２５３３の層を含んでいた。
【００５１】
使用したスロット幅を０．２５インチの代わりに１０ｍｍとした以外は本明細書に規定した剛性試験を用いて、様々な層状複合体を試験した。この試験の結果を以下に示す。
【００５２】
【表５】
2008527197.tif 000007
【００５３】
接着剤を用いた場合と本発明の耐滑性組成物を用いた場合とを比較するために、試験材料の剛性の測定値を対照材料の剛性の測定値で割って１００倍して、剛性の百分率増加量を計算し、パーセントとして報告した。上の表から、本発明の耐滑性組成物が、層状複合体について全剛性を８６０グラム未満に維持していることが分かる。その上、本発明の耐滑性組成物を層状集合体に追加しても、耐滑性組成物を介在させる前の層状集合体の剛性と比較して、層状集合体の剛性が４５０パーセントを超えて増加しなかった。
【００５４】
例７：
【表６】
2008527197.tif 000008
【００５５】
上の表６は、以下に規定する静摩擦力試験を用いた、代表的な層材料とｅＰＴＦＥとの間の静摩擦力を示す。９００ｇ／ｃｍ2を超える静摩擦力の結果については、６１ｇ／ｃｍ2の垂直力をそりに与えた場合に、モノフィラメント線が破断したことによって示されるように、実際の値は測定目盛の可能な最大値を超えている。
【００５６】
試験サンプル３〜７の静摩擦力測定の結果、静摩擦力は５５ｇ／ｃｍ2以上であった。ｅＰＴＦＥの摩擦係数が低いため、他の材料の摩擦特性を比較するためにｅＰＴＦＥを選択した。ｅＰＴＦＥとの静摩擦力が５５ｇ／ｃｍ2以上である材料を、典型的な手袋層の間における層間滑りを効果的に低減するものと見なした。ｅＰＴＦＥとの静摩擦力が５５ｇ／ｃｍ2未満である材料を、許容できない層間滑りを示すものと見なした。材料とｅＰＴＦＥとの間の静摩擦力が８３ｇ／ｃｍ2より大きいことが好ましい。
【００５７】
本発明の原理を、上述の詳細な実施態様にて明らかにしたが、本発明の実施に際して使用される構造、配置、比率、要素、材料及び成分が様々に変更されることは、当業者にとって明らかである。これらの様々な変形が添付した特許請求の範囲の精神及び範囲から逸脱しない限りにおいて、そのような変形が本発明に包含されることが意図されている。
【図面の簡単な説明】
【００５８】
【図１】外部シェル層と接触している耐滑性組成物の横断面を示す。
【図２】手袋又は手袋挿入体における、耐滑性組成物の適用位置の説明図である。
【図３Ａ】層間に介在する耐滑性組成物を有する層構成の横断面図を示す。
【図３Ｂ】層間に介在する耐滑性組成物を有する層構成の横断面図を示す。
【図３Ｃ】層間に介在する耐滑性組成物を有する層構成の横断面図を示す。
【図３Ｄ】層間に介在する耐滑性組成物を有する層構成の横断面図を示す。
【図１】
2008527197.tif 000009
【図２】
2008527197.tif 000010
【図３Ａ】
2008527197.tif 000011
【図３Ｂ】
2008527197.tif 000012
【図３Ｃ】
2008527197.tif 000013
【図３Ｄ】
2008527197.tif 000014
【手続補正書】
【提出日】平成18年8月16日(2006.8.16)
【手続補正１】
【補正対象書類名】特許請求の範囲
【補正対象項目名】全文
【補正方法】変更
【補正の内容】
【特許請求の範囲】
【請求項１】
少なくとも２つの層と、該少なくとも２つの層の間に介在して、層間滑りを低減しかつ可撓性物品を形成する、エラストマー耐滑性組成物とを含み、該層の１つが該耐滑性組成物に隣接するバリアである、可撓性物品。
【請求項２】
前記耐滑性組成物が、層間滑りを低減し、かつＡＳＴＭ試験法Ｄ６８２８で測定したときの全剛性が８６０グラム未満である可撓性物品を形成する、請求項１に記載の可撓性物品。
【請求項３】
前記耐滑性組成物が、その耐滑性フィルムを前記層の少なくとも１つに取り付ける感圧接着剤によって、前記少なくとも２つの層の間に介在している、請求項１又は２のいずれかに記載の可撓性物品。
【請求項４】
前記物品が手袋である、請求項１又は２のいずれかに記載の物品。
【請求項５】
外部シェル層と、防水性内部層と、それらの層間に介在して、該外部シェル層及び該防水性内部層に追加する剛性が４５０パーセント未満である、耐滑性組成物とから構成される、防水性手袋。
【請求項６】
外部シェル層と、防水性内部層と、それらの層間に介在して、全剛性が８６０グラム未満の可撓性物品を形成する、耐滑性組成物とから構成される、防水性手袋。
【請求項７】
前記防水性内部層が通気性である、請求項５又は６のいずれかに記載の防水性手袋。
【請求項８】
前記耐滑性組成物の厚さが３．１８ミリメートル以下である、請求項５又は６のいずれかに記載の防水通気性手袋。
【請求項９】
前記耐滑性組成物の厚さが１ミリメートル未満である、請求項５又は６のいずれかに記載の防水通気性手袋。
【請求項１０】
前記耐滑性組成物が、前記手袋の近位表面積の半分未満を覆う、請求項５又は６のいずれかに記載の防水通気性手袋。
【請求項１１】
前記耐滑性組成物がフォームである、請求項５又は６のいずれかに記載の手袋。
【請求項１２】
前記耐滑性組成物が、外部シェルの内側の近位面に取り付けられている、請求項５又は６のいずれかに記載の防水性手袋。
【請求項１３】
前記耐滑性組成物がエラストマーから構成される、請求項５又は６のいずれかに記載の手袋。
【請求項１４】
前記エラストマーが、可塑剤非含有ポリエーテルブロックアミドである、請求項１３に記載の手袋。
【請求項１５】
外部シェル層と、防水性フィルムを含む第１の内部層と、布地を含む第２の内部層とから構成される防水通気性手袋であって、可塑剤非含有熱可塑性エラストマーの複数の小片が、感圧接着剤によって該外部シェル層の内側表面及びその布地層の外側表面に取り付けられている、防水通気性手袋。
【請求項１６】
前記外部シェル層が、革及び布地複合体を含み、前記防水性フィルム層が、微孔質ポリマー層及び熱可塑性ポリマー層を含む非布地材料である、請求項１５に記載の防水通気性手袋。
【請求項１７】
前記可塑剤非含有熱可塑性エラストマーが、層間滑りを低減するが、手袋の剛性を４５０％を超えて増加しない、請求項１５に記載の防水通気性手袋。
【請求項１８】
前記可塑剤非含有熱可塑性エラストマーが、層間滑りを低減し、全剛性が８６０グラム未満の可撓性物品を形成する、請求項１５に記載の防水通気性手袋。
【請求項１９】
前記耐滑性組成物が、前記少なくとも２つの層の間の複数の位置で使用されている、請求項１に記載の可撓性物品。
【請求項２０】
前記エラストマー耐滑性組成物が熱可塑性樹脂である、請求項１に記載の可撓性物品。
【請求項２１】
前記熱可塑性樹脂が可塑剤非含有である、請求項２０に記載の可撓性物品。
【請求項２２】
前記エラストマー耐滑性組成物が、前記外部層の内側表面に取り付けられている、請求項１に記載の可撓性物品。
【請求項２３】
前記エラストマー耐滑性組成物が、前記少なくとも２つの層のそれぞれに取り付けられている、請求項１に記載の可撓性物品。
【請求項２４】
最内層が布地である、請求項２３に記載の可撓性物品。
【請求項２５】
感圧接着剤をさらに含む、請求項１に記載の可撓性物品。
【請求項２６】
前記バリア層が積層体である、請求項１に記載の可撓性物品。
【請求項２７】
前記積層体がポリテトラフルオロエチレンを含む、請求項２６に記載の可撓性物品。
【請求項２８】
前記エラストマー耐滑性組成物が、ＡＳＴＭ試験法Ｄ６８２８で測定したときに、前記少なくとも２つの層のみの剛性と比較して、前記物品に４５０パーセント未満の剛性を追加する、請求項１に記載の可撓性物品。
【国際調査報告】
2008527197.tif 000015
2008527197.tif 000016
2008527197.tif 000017